СПОСОБ ПОЛУЧЕНИЯ ЦЕЛЛЮЛОЗЫ

Известен способ получени  целлюлозы с низким содержанием лигнина путем последовательной обработки исходной целлюлозы (полученной любым известным способом) (хлорсодержащим реагентом, например гипохлоритом натри , хлором, двуокисью хлора или смесью их и раствором холодной или гор чей щелочи с промежуточной промывкой водой.
Однако в результате такого процесса получают целлюлозу с низким выходом и пониженной механической прочностью: разрывна  длина пор дка 5000-7500 м, число двойных перегибов около 250-2500.
С целью повышени  качества целевого продукта предложен способ получени  целлюлозы с низким содержанием лигнина, по которому обработку исходной целлюлозы ведут хлорной водой с концентрацией активного хлора 0,1-0,8 г/л при гидромодуле 3-10 и используют щелочь с концентрацией 0,1 - 0,8 г/л.
Желательно обработку исходной целлюлозы выщеуказанными реагентами вести от 2 до 4-х раз.
активного хлора 0,1-0,8 г/л при гидромодуле от 3-10 в зависимости от содержани  лигнина в исходной целлюлозе, поступающей на обработку данной ступени. После хлорировани  массу промывают и обрабатывают натриевой щелочью концентрации 0,1-0,8 г/л с расходом ее в количестве, соответствующем количеству вз того хлора, или, соответственно, содержанию лигнина в целлюлозе на данной ступени обработки. После каждой ступени целлюлозную массу промывают водой. Продолжительность обработки целлюлозы в каждой ступени, включа  обработку хлорной водой, промывку, обработку щелочью и промывку, составл ет от 20 до 60 мин. В результате 4-х ступенчатой обработки получают целлюлозу со следующими свойствами: разрывна  длина 9000-10000 м, число двойных перегибов 7700-8800, сопротивление раздиранию 90-175 гс, сопротивление продавливанию 60-80 кг/см при содержании (в %): лигнина до 0,2, золы 0,007-0,002, смолы и жира 0,005-0,007. При увеличении ступеней хлорировани  и последующего его растворени  в щелочи можно довести содержание лигнина до 0,005-0,02% при тех же механических свойствах. 3 использовани  в различных отрасл х промышленности. .-, X Предмет изобретени  1. Способ получени  целлюлозы с низким содержанием лигнина путем последовательной обработки исходной целлюлозы хлорсодержащим реагентом, промывки водой, раствором щелочи, пов-торной промывки водой, отличаю4щийс  тем, что, с целью; повышени  качества целевого продукта, обработку исходной целлюлозы ведут хлорной водой с концентрацией активного х ора 0,1-0,8 г/л при пидромодуле 3-10, и используют щелочь с хонц нтрацией 0,1-0,8 г/л. 2. Способ по п. I, отличающийс  -тем, исходную целлюлозу подверпают: гбработке указанными выше реагентами-2-4 раза,